(57)【要約】【課題】電位安定性を維持しつつ、画像メモリーおよびゴーストを抑制できる電子写真感光体を提供する。【解決手段】本発明の電子写真感光体は、９０質量％以上のアルミニウムを含む導電性支持体と、下引き層と、感光層とを有する。２０〜２６℃の条件で、下引き層をアルミニウム電極で挟んで測定したＶ−Ｉ特性に基づく電界強度Ｅおよび電流密度Ｊは、Ｊ∝Ｅｎを満たし、両対数グラフで以下の式（１）を表したとき、ｎ＝１の部分の近似直線およびｎ＝２の部分の近似直線の交点における電界強度Ｅは、５×１０３〜１×１０５Ｖ／ｃｍである。【選択図】図４
2020042129.tif 000002
【特許請求の範囲】
【請求項１】
９０質量％以上のアルミニウムを含む導電性支持体と、
前記導電性支持体の上に配置された下引き層と、
前記下引き層の上に配置された感光層とを有し、
２０〜２６℃の条件で、前記下引き層をアルミニウム電極で挟んで測定したＶ−Ｉ特性に基づく電界強度Ｅおよび電流密度Ｊは、以下の式（１）を満たし、
両対数グラフで以下の式（１）を表したとき、ｎ＝１の部分の近似直線およびｎ＝２の部分の近似直線の交点における電界強度Ｅは、５×１０３〜１×１０５Ｖ／ｃｍである、
電子写真感光体。
Ｊ∝Ｅｎ      （１）
【請求項２】
前記下引き層は、金属酸化物の粒子を含み、
前記金属酸化物は、酸化チタン、酸化亜鉛、酸化スズおよび酸化アルミニウムからなる群から選択される少なくとも１種の酸化物であり、
前記交点における電界強度Ｅは、１×１０４〜８×１０４Ｖ／ｃｍである、
請求項１に記載の電子写真感光体。
【請求項３】
前記感光層は、前記下引き層の上に配置された電荷発生層と、前記電荷発生層の上に配置された電荷輸送層とを有し、
前記電荷発生層は、チタニルフタロシアニンまたはガリウムフタロシアニン化合物を含む、
請求項１または請求項２に記載の電子写真感光体。
【発明の詳細な説明】
【技術分野】
【０００１】
本発明は、電子写真感光体に関する。
【背景技術】
【０００２】
一般に、画像形成装置、プリンター、ファクシミリなどで得られる電子写真画像は、カラー画像であり、それに伴いカラー画像の高画質化の要請も高くなっている。カラー画像では、色を重ね合わせることにより画像を形成するため、ブラック、シアン、マゼンタ、イエローの個々の色再現性が要求される。電子写真方式の画像形成装置においては、例えば、電子写真感光体上に形成された潜像をトナーにより現像し、得られたトナー像を無端ベルト状の中間転写体に一時的に保持させ、この中間転写体上のトナー像を紙などの記録媒体上に転写する。そして、トナー像が転写された記録媒体は定着装置に導入され、トナー像が加熱および加圧されて記録媒体に定着される（例えば、特許文献１参照）。
【０００３】
特許文献１に記載された電子写真感光体を使用した電子写真方式の画像形成では、電子写真感光体が１回転する毎に一連の画像形成プロセスが行われる。一連の画像形成プロセスは、帯電工程、露光工程、現像工程、転写工程、クリーニング工程および除電工程を含む。このように、特許文献１に記載された画像形成では、１つの画像に対して複数回の画像形成プロセス行う。
【先行技術文献】
【特許文献】
【０００４】
【特許文献１】特開２０１０−０９１９１０号公報
【発明の概要】
【発明が解決しようとする課題】
【０００５】
しかしながら、特許文献１に記載の技術では、画像形成時における感光体の露光部および非露光部の電荷の差によって、画像形成の履歴が次の回転の画像形成プロセスに移行してしまう場合がある。この場合、画像形成において、前履歴を伴った画像メモリー、ゴーストが発生することがある。
【０００６】
本発明は、電位安定性を維持しつつ、画像メモリーおよびゴーストを抑制できる電子写真感光体を提供することを課題とする。
【課題を解決するための手段】
【０００７】
本発明は、上記の課題を解決するための一態様として、電子写真感光体は、９０質量％以上のアルミニウムを含む導電性支持体と、前記導電性支持体の上に配置された下引き層と、前記下引き層の上に配置された感光層とを有し、２０〜２６℃の条件で、前記下引き層をアルミニウム電極で挟んで測定したＶ−Ｉ特性に基づく電界強度Ｅおよび電流密度Ｊは、以下の式（１）を満たし、両対数グラフで以下の式（１）を表したとき、ｎ＝１の部分の近似直線およびｎ＝２の部分の近似直線の交点における電界強度Ｅは、５×１０３〜１×１０５Ｖ／ｃｍである。
Ｊ∝Ｅｎ      （１）
【発明の効果】
【０００８】
本発明によれば、電位安定性を維持しつつ、画像メモリーおよびゴーストを抑制できる電子写真感光体を提供できる。
【図面の簡単な説明】
【０００９】
【図１】図１は、Ｖ−Ｉ特性を測定するための測定装置の模式図である。
【図２】図２は、電界強度Ｅおよび電流密度Ｊの関係を示すグラフである。
【図３】図３は、図２における電界強度Ｅが正の領域の一部を拡大したグラフである。
【図４】図４は、ｎ＝１の部分の近似直線と、ｎ＝２の部分の近似直線との交点Ｐにおける電界強度Ｅを示すグラフである。
【図５】図５は、実施例における電界強度Ｅおよび電流密度Ｊの関係を示すグラフである。
【図６】図６は、図５における電界強度Ｅが正の領域の一部を拡大したグラフである。
【図７】図７は、実施例におけるｎ＝１の部分の近似直線と、ｎ＝２の部分の近似直線との交点Ｐにおける電界強度Ｅを示すグラフである。
【図８】図８は、比較例における電界強度Ｅおよび電流密度Ｊの関係を示すグラフである。
【図９】図９は、図８における電界強度Ｅが正の領域の一部を拡大したグラフである。
【図１０】図１０は、比較例におけるｎ＝１の部分の近似直線と、ｎ＝２の部分の近似直線との交点Ｐにおける電界強度Ｅを示すグラフである。
【図１１】図１１Ａ〜Ｃは、画像メモリーの評価を説明するための図である。
【発明を実施するための形態】
【００１０】
［感光体の構成］
本実施の形態に係る電子写真感光体（感光体）は、導電性支持体と、導電性支持体の上に配置された下引き層（中間層）と、下引き層の上に配置された感光層とを有する。なお、感光層の上に保護層が配置されていてもよい。
【００１１】
（導電性支持体）
導電性支持体は、下引き層と、感光層と（、保護層と）を支持する。導電性支持体は、９０質量％以上のアルミニウムを含む。アルミニウムの含有量は、９５質量％以上が好ましく、９８質量％以上がより好ましい。導電性支持体の例には、アルミニウム製のドラムまたはシートと、ラミネートされたアルミニウム箔を有するプラスチックフィルムと、蒸着されたアルミニウムの層を有するプラスチックフィルムと、アルミニウムまたはアルミニウムおよびバインダー樹脂からなる塗料を塗布してなるアルミニウム層を有する金属部材と、が含まれる。
【００１２】
（下引き層）
下引き層は、導電性支持体と感光層との間に配置されている。下引き層は、導電性支持体への電子輸送能、導電性支持体からの正孔注入抑制能、バリア機能および接着機能を有する層である。２０〜２６℃の条件で、下引き層をアルミニウム電極で挟んで測定したＶ−Ｉ特性に基づく電界強度Ｅおよび電流密度Ｊは、以下の式（１）満たす。また、両対数グラフで以下の式（１）を表したとき、ｎ＝１の部分の近似直線およびｎ＝２の部分の近似直線の交点の電界強度Ｅは、５×１０３〜１×１０５Ｖ／ｃｍであり、好ましくは１×１０４〜８×１０４Ｖ／ｃｍである。
Ｊ∝Ｅｎ      （１）
【００１３】
当該交点における電界強度Ｅが５×１０３Ｖ／ｃｍより小さい場合、帯電工程や転写工程において下引き層での注入電荷の作用が重なり、次のサイクルの帯電性への影響がありポジメモリーが発生しやすくなる。一方、当該交点における電界強度Ｅが１×１０５Ｖ／ｃｍより大きい場合、光導電性への影響があり、電荷蓄積を伴ってネガメモリーが発生しやすくなる。
【００１４】
当該交点における電界強度Ｅの調整方法は、特に限定されない。当該交点における電界強度Ｅは、導電性を高くすることにより、小さくなる傾向があり、逆に導電性を低くすることにより、大きくなる傾向がある。
【００１５】
下引き層は、例えば、下引き層用のバインダー樹脂と、下引き層用の導電性物質と、を含む。
【００１６】
下引き層用のバインダー樹脂の例には、ポリアミド樹脂、カゼイン、ポリビニルアルコール樹脂、ニトロセルロース、エチレン−アクリル酸共重合体、塩化ビニル樹脂、酢酸ビニル樹脂、ポリウレタン樹脂およびゼラチンが含まれる。下引き層用のバインダー樹脂は、１種類を単独で使用してもよいし、２種類以上を併用してもよい。
【００１７】
導電性物質は、下引き層に導電性を付与する物質である。導電性物質の例には、下引き層用の金属酸化物の粒子、電子受容性物質が含まれる。下引き層用の金属酸化物の粒子を構成する金属酸化物の例には、酸化チタン、酸化亜鉛、酸化スズおよび酸化アルミニウムが含まれる。下引き層の導電性を高めるとともに、下引き層への分散性を高める観点からは、金属酸化物は、酸化チタンまたは酸化亜鉛が好ましい。酸化チタンの結晶型は、アナタース型でもよいし、ルチル型でもよいし、アモルファス型でもよい。酸化チタンの結晶型は、１種類を単独で使用してもよいし、２種類以上を併用してもよい。電子受容性物質の例には、キノン系化合物、フルオレノン系化合物、ピリリウム系化合物が含まれる。
【００１８】
下引き層用の金属酸化物は、下引き層における分散性の観点から、表面処理剤により表面処理されていてもよい。表面処理剤の例には、アルミナや、シリカ、ジルコニア、これらの水和物などの無機系表面処理剤；および有機ケイ素化合物や有機チタン化合物などの有機系表面処理剤が含まれる。表面処理剤は、１種類を単独で使用してもよいし、２種類以上を併用してもよい。下引き層用の金属酸化物の表面が有機系表面処理剤により表面処理されている場合には、下引き層中の金属酸化物の表面には、有機系表面処理剤の反応後の成分が、担持されている。表面処理剤としては、シランカップリング剤が好ましい。シランカップリング剤の例には、Ｎ−２−アミノエチル−３−アミノプロピルトリメトキシシラン、Ｎ−２−アミノエチル−３−アミノプロピルトリエトキシシラン、Ｎ−フェニル−３−アミノプロピルトリメトキシシラン、３−アミノプロピルトリエトキシシランが含まれる。下引き層用の金属酸化物の表面処理は、公知の方法により行われうる。
【００１９】
下引き層用の金属酸化物の数平均一次粒径は、例えば、０．００５〜０．３μｍが好ましく、０．０１〜０．１μｍがより好ましい。下引き層用の金属酸化物の粒径は、例えば、例えば、以下のようにして決定されうる。走査型電子顕微鏡（日本電子株式会社）により撮影された１００００倍の拡大写真をスキャナーに取り込み、得られた写真画像から、凝集粒子を除く３００個の粒子像を、ランダムに自動画像処理解析システム「ルーゼックス  ＡＰ」（株式会社ニレコ製、「ＬＵＺＥＸ」は同社の登録商標、ソフトウエアＶｅｒ．１．３２）を使用して２値化処理して当該粒子像のそれぞれの水平方向フェレ径を算出し、その平均値を算出して数平均一次粒径とする。ここで、水平方向フェレ径とは、粒子像を２値化処理したときの外接長方形の、ｘ軸に平行な辺の長さをいう。
【００２０】
下引き層用の金属酸化物の含有量は、例えば、下引き層中のバインダー樹脂１００体積部に対して５０〜２００体積部が好ましく、８０〜１２０体積部がより好ましい。
【００２１】
下引き層の厚さは、０．５〜３０μｍが好ましく、５〜２５μｍがより好ましい。下引き層の厚さが０．５μｍ以上であることは、導電性支持体の表面を十分に被覆し、導電性支持体からの正孔の注入を適切に抑制する観点から好ましい。結果として、黒ポチやカブリなどの画像欠陥の発生がより抑制されうる。一方、下引き層の厚さが３０μｍ以下であることは、下引き層の電気抵抗を適切にし、十分な電子輸送能を得る観点から好ましい。結果として、濃度ムラの発生がより抑制されうる。
【００２２】
感光層は、露光工程により、所期の画像に対応する静電潜像を感光体の表面に形成するための層である。感光層は、一層構造でもよいし、二層構造でもよい。本実施の形態では、感光層は、下引き層の上に配置された電荷発生層と、電荷発生層の上に配置された電荷輸送層とを有する二層構造である。
【００２３】
電荷発生層は、電荷発生層用のバインダー樹脂および電荷発生物質を有する。
【００２４】
電荷発生層用のバインダー樹脂としては、電荷発生層用のバインダー樹脂として用いられている公知の樹脂を使用できる。電荷発生層用のバインダー樹脂の例には、ホルマール樹脂、ブチラール樹脂、シリコーン樹脂、シリコーン変性ブチラール樹脂およびフェノキシ樹脂が含まれる。電荷発生層用のバインダー樹脂は、１種類を単独で使用してもよいし、２種類以上を併用してもよい。
【００２５】
電荷発生物質の例には、チタニルフタロシアニンまたはガリウムフタロシアニンが含まれる。電荷発生物質の含有量は、電荷発生層用のバインダー樹脂１００質量部に対して２０〜６００質量部が好ましく、５０〜５００質量部がより好ましい。電荷発生物質の含有量が前述の範囲内であることは、電荷発生物質の分散性を高め、電荷発生層の電気抵抗を低減する観点から好ましい。結果として、感光体の使用に伴う残留電荷の増加がより抑制されうる。
【００２６】
電荷発生層の厚さは、例えば、０．０１〜２μｍであり、０．１５〜１．５μｍが好ましい。電荷発生層の厚さは、電荷発生層用のバインダー樹脂の種類、ならびに電荷発生物質の種類および含有量に応じて適宜調整されうる。
【００２７】
電荷輸送層は、電荷輸送層用のバインダー樹脂および電荷輸送物質を有する。
【００２８】
電荷輸送層用のバインダー樹脂としては、電荷輸送層用のバインダー樹脂として用いられている公知の樹脂を使用できる。電荷輸送層用のバインダー樹脂の例には、ポリスチレン樹脂、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂、これらの樹脂の繰り返し単位のうち２以上を有する共重合樹脂などの絶縁性樹脂；およびポリ−Ｎ−ビニルカルバゾールなどの有機半導体が含まれる。電荷輸送層用のバインダー樹脂は、電荷発生物質の分散性を高め、かつ感光体の特性を高める観点からは、ポリカーボネート樹脂が好ましい。電荷輸送層用のバインダー樹脂は、１種類を単独で使用してもよいし、２種類以上を併用してもよい。
【００２９】
電荷輸送物質の例には、トリフェニルアミン誘導体、ヒドラゾン化合物、スチリル化合物、ベンジジン化合物およびブタジエン化合物が含まれる。電荷輸送物質は、１種類を単独で使用してもよいし、２種類以上を併用してもよい。電荷輸送物質の含有量は、電荷輸送層用のバインダー樹脂１００質量部に対して１０〜２００質量部が好ましい。
【００３０】
電荷輸送層の厚さは、例えば、１０〜４０μｍである。電荷輸送層の厚さは、感光体の内部電場を強め、感光体の使用に伴う残留電荷の増加を抑制する観点から、１０〜３０μｍが好ましい。電荷輸送層の厚さは、電荷輸送層用のバインダー樹脂の種類、ならびに電荷輸送物質の種類および含有量に応じて適宜調整されうる。
【００３１】
電荷輸送層は、必要に応じて他の成分を含有してもよい。当該他の成分の例には、酸化防止剤、電子導電剤、安定剤、シリコーンオイルが含まれる。
【００３２】
なお、感光層は、単層で構成されていてもよい。この場合、感光層は、例えば、感光層用のバインダー樹脂、電荷輸送物質および電荷発生物質を含む単層物により構成されうる。感光層の厚さは、例えば、１０〜５０μｍであり、２０〜４０μｍが好ましい。
【００３３】
感光層が、単層で構成されている場合、感光層用のバインダー樹脂の例には、ポリスチレン樹脂、ポリエチレン樹脂、ポリプロピレン樹脂、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂、これらの樹脂のうち二以上を含む共重合体樹脂（例えば、塩化ビニル−酢酸ビニル共重合体樹脂、塩化ビニル−酢酸ビニル−無水マレイン酸共重合体樹脂）、ポリ−ビニルカルバゾール樹脂、ポリアクリレート樹脂、スチレン−アクリルニトリル共重合体樹脂、ポリメタクリル酸エステル樹脂、およびスチレン−メタクリル酸エステル共重合体樹脂、が含まれる。
【００３４】
（保護層）
任意に設けられる保護層は、感光層を保護するための層である。保護層は、感光層の上に配置されるとともに感光体の表面を構成する。保護層は、例えば、保護層用のバインダー樹脂と、保護層用の金属酸化物と、保護層用の電荷輸送物質とを含む。
【００３５】
保護層用のバインダー樹脂としては、保護層用のバインダー樹脂として用いられている公知の樹脂を使用できる。保護層用のバインダー樹脂の例には、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、アクリル樹脂、メラミン樹脂および塩化ビニル−酢酸ビニル共重合体が含まれる。保護層用のバインダー樹脂は、一種を単独で使用してもよいし、２種以上を併用してもよい。
【００３６】
保護層用のバインダー樹脂は、感光体の耐久性の観点からは、ラジカル重合性モノマーを含むラジカル重合性組成物の重合硬化物が好ましい。この場合、ラジカル重合性組成物は、保護層用の金属酸化物および保護層用の電荷輸送物質をさらに含んでいてもよい。
【００３７】
（下引き層の特性について）
ここで、下引き層の特徴について詳細に説明する。下引き層は、９０質量％以上のアルミニウムを含む導電性支持体と下引き層との間での電荷の授受を考えたとき、帯電時には帯電の対向電荷をブロッキングする。一方、光放電時には電荷発生層から下引き層に移行した電子は、バルクを通って、９０質量％以上のアルミニウムを含む導電性支持体側にすみやかに排出するのが望まれる。
【００３８】
下引き層のみでみると、定常状態における印加電圧Ｖ［Ｖ］（を膜厚Ｌで除した電界強度Ｅ（Ｖ／ｃｍ）＝Ｖ／Ｌ）と電流密度Ｊ（Ａ／ｃｍ２）との関係（Ｅ−Ｊ特性）を下記の式（１）とおき、ｎ＝１のとき、オームの法則が成り立つ。
Ｊ∝Ｖｎ（Ｊ∝Ｅｎ）      （１）
Ｅ−Ｊ特性は、電極金属のワークファンクションとのバランスと下引き層バルク抵抗との関係で決まる。そこで本実施の形態では、電極として９０質量％以上のアルミニウムを含む金属を用いた場合の関係を規定した。
【００３９】
印加電圧が高くなると、電極からの電荷注入が大きくなり、静電容量と通過電流とが等しくなって、電界がかかりにくくなる領域（空間電荷制限領域）が生じる。感光体では、光照射によって生成された電荷キャリアが伝導される場合、伝導する電荷量が小さくなって、感光体のコンデンサーとしての蓄積電荷量が伝導される電荷量を上回ると、電極界面で電界強度がかかりにくくなり、伝導に支障がでてくる（空間電荷制限電流）。これを逆にとらえ、高電界領域において電極からの電荷注入が多くなる場面での影響を空間電荷のＥの２乗に相関づけて、ｎの切替わり点を指標とできる。
【００４０】
空間電荷制限領域では、オームの法則に従わず、下記の式（２）となる場合がある。「Ｌ」は、膜厚である。「Ｖ/Ｌ」は、電界強度Ｅである。そうすると、下記の式（２）は、下記の式（３）で表すことができる。
Ｊ∝Ｖ２/Ｌ３      （２）
Ｊ∝Ｅ２          （３）
【００４１】
このように、電界強度Ｅおよび電流密度Ｊを上記の式（１）で表したとき、電界強度を高くすると、ｎ＝１のオームの法則が成り立つ領域から、ｎ＝２の空間電荷制限領域へ移行し、更にｎ＞２の導電性が高くなる領域に移行する。本実施の形態では、下引き層のみをアルミニウム電極で挟んだときに、ｎ＝１とｎ＝２の切り替りの電界強度が５×１０３〜１×１０５Ｖ／ｃｍとなり、好ましくは１×１０４〜８×１０４Ｖ／ｃｍとなる下引き層を使用する。これにより、帯電特性と光放電特性を維持しつつ、画像メモリーが抑制できるようにしている。
【００４２】
ここで、上記の式（１）において、ｎ＝１の部分の近似直線Ｌ１と、ｎ＝２の部分の近似直線Ｌ２との交点における電界強度Ｅの求め方について説明する。図１は、Ｖ−Ｉ特性を測定するための測定装置の模式図である。図２〜４は、ｎ＝１の部分の近似直線と、ｎ＝２の部分の近似直線との交点における電界強度の求め方を説明するための図である。図２は、電界強度Ｅおよび電流密度Ｊの関係を示す両対数グラフである。図３は、図２における電界強度Ｅが正の領域の一部を拡大したグラフである。図４は、ｎ＝１の部分の近似直線と、ｎ＝２の部分の近似直線との交点における電界強度を示すグラフである。
【００４３】
本実施の形態における電界強度Ｅおよび電流密度Ｊの関係は、電界強度Ｅの増大に伴い、逐次ｎが変化する。そこで、ｎ＝１の部分の近似直線Ｌ１と、ｎ＝２の部分の近似直線Ｌ２を以下のように求める。
【００４４】
図１に示されるように、測定装置１０は、ガラス基板１１上にアルミニウム電極１２を設け、その上に下引き層１３を設置する。さらにその上にアルミニウム電極１４を設け、下引き層１３をアルミニウム電極１２、１４で挟む。このような装置を用いて、アルミニウム電極を使用した下引き層のＶ−Ｉ特性を測定し、測定結果を電界強度Ｅおよび電流密度Ｊの関係に換算した。
【００４５】
図２、３に示されるように、上記の式（１）を両対数グラフで表す。そして、当該両対数グラフで表された第１曲線Ｃ’における傾きｎを求める。そして、連続した１≦ｎ≦２の範囲のデータのみを使用する。
【００４６】
（近似直線Ｌ１と近似直線Ｌ２の交点の求め方）
図４に示されるように、第１曲線Ｃ’において、低電界強度Ｅ側から高電界強度Ｅ側へ向かって複数の点を任意に決定する。そして、これらの複数の点から、高電界強度側のポイントを順次除外し、近似直線の傾きが０．９≦ｎ≦１．１となるように複数の点を選択する。選択する点の数は、複数であれば特に限定されない。選択する点の数は、２つでもよいし、３つ以上であってもよい。また、選択する複数の点は、決定された複数の点の中で互いに隣接していてもよいし、隣接していなくてもよい。このように選択した複数の点から求められる近似直線をｎ＝１の部分の近似直線Ｌ１とする。近似直線の求め方は、特に限定されない。本実施の形態では、累乗近似により近似直線を求めている。
【００４７】
次いで、最初に決定した複数の点から、ｎ＝１の部分の近似直線Ｌ１を求めるために選択した複数の点を除外する。そして、残りの複数の点から、近似直線の傾きが１．９≦ｎ≦２．１となるように、低電界強度Ｅ側の点と、高電界強度Ｅ側の点とを徐々に除外する。傾きが２．０に一番近いときの複数の点から求められる近似直線をｎ＝２の部分の近似直線Ｌ２とする。近似直線の求め方は、特に限定されない。本実施の形態では、累乗近似により近似直線を求めている。
【００４８】
最後に、近似直線Ｌ１と近似直線Ｌ２の交点Ｐを求め、当該交点Ｐにおける電界強度Ｅを求める。なお、下引き層が２層ある場合には、電荷発生層との接合側に負極を印加したときのＥ−Ｊ特性の結果に基づいて、電界強度Ｅを評価するものとする。
【００４９】
このように、本実施の形態に係る感光体は、近似直線Ｌ１と近似直線Ｌ２の交点Ｐにおける電界強度Ｅが５×１０３〜１×１０５Ｖ／ｃｍであるため、画像メモリーおよびゴーストを抑制できる。
【実施例】
【００５０】
［感光体１の作製］
（１）導電性支持体の準備
円筒状のアルミニウム基体（φ６０ｍｍ×Ｌ３６２ｍｍ×ｔ１ｍｍ）を導電性支持体として準備した。
【００５１】
（２）下引き層の形成
下記組成物を撹拌しつつ、混合した後、１２０℃１時間の熱処理を行い、表面修飾酸化亜鉛微粒子を得た。酸化亜鉛微粒子として、ＭＺ３００（テイカ株式会社）、ＦＩＮＥＸ−３０（堺化学工業株式会社）、またはＳＦ−２０（堺化学工業株式会社）を使用した。同様に、酸化亜鉛微粒子を酸化チタン微粒子に変更して、表面修飾酸化チタン微粒子を得た。酸化チタン微粒子として、ＳＴＭ１５０ＭＫ、ＳＭＴ５００ＳＡＳ、またはＳＡＴＭ６００Ｓ（いずれも、テイカ株式会社）を使用した。
酸化亜鉛微粒子                                              ５００質量部
シランカップリング剤（ＫＢＭ５０３：信越化学工業株式会社）      ５質量部
トルエン                                                  ３０００質量部
【００５２】
下記組成物のバインダー樹脂を溶媒に溶解させた後、無機微粒子と共にサンドミルを用いて１０時間分散を行った。その後、一夜放置後にリジメッシュ（登録商標）５μｍフィルターにてろ過し、下引き層形成用塗液を調製した。下引き層形成用塗液を導電性支持体上に浸漬塗布法にて塗布し、１２０℃、３０分乾燥後の厚さが６．８μｍ下引き層を形成した。
バインダー樹脂：ポリアミド樹脂（ダイアミドＸ４６８５：ダイセル・エポニック社）
１００質量部
無機微粒子：表面修飾酸化チタン微粒子（ＳＴＭ１５０ＭＫ由来）  ８０質量部
無機微粒子：表面修飾酸化亜鉛微粒子（ＭＺ３００由来）        ２１０質量部
溶媒：エタノール                                          １０００質量部
溶媒：１−プロパノール                                      ２８０質量部
溶媒：ＴＨＦ                                                ２８０質量部
【００５３】
（３）電荷発生層の形成
下記組成物を分散機としてサンドミルを用いて１０時間の分散を行い、電荷発生層形成用塗布液を調製した。電荷発生層形成用塗布液を下引き層の上に浸漬塗布法にて塗布し、３０分風乾後の厚さが０．２μｍの電荷発生層を形成した。
電荷発生物質：チタニルフタロシアニン顔料（Ｃｕ−Ｋα特性Ｘ線回折スペクトル測定で、少なくとも２７．３°の位置に最大回折ピークを有するもの）      ２０質量部
電荷発生層用バインダー樹脂：ポリビニルブチラール樹脂「＃６０００−Ｃ」（電気化学工業株式会社）                                                  １０質量部
溶媒１：酢酸ｔ−ブチル                                        ９００質量部
溶媒２：ＭＭＰ（４−メトキシ−４−メチル−２−ペンタノン）    １００質量部
（４）電荷輸送層の形成
下記組成物を混合溶解し、電荷輸送層形成用塗布液を調製した。電荷輸送層形成用塗布液を電荷発生層の上に浸漬塗布法にて塗布し、１２０℃、７０分乾燥後の厚さが２５μｍの電荷輸送層を形成した。
バインダー：ポリカーボネート樹脂（ＦＰＣ６５５０：三菱ガス化学株式会社）
１００質量部
下記化学式で示されるＣＴＭ                                      ６０質量部
酸化防止剤：ブチル化ヒドロキシトルエン（ＢＨＴ）                  ６質量部
溶媒：テトラヒドロフラン                                      ８０８質量部
溶媒：トルエン                                                １９７質量部
添加剤：シリコーンオイル（ＫＦ−９６：信越化学工業株式会社）０．１２質量部
【００５４】
【化１】
2020042129.tif 000003
【００５５】
［感光体２の作製］
下引き層形成用塗液を以下に示した組成物に変更し、乾燥膜厚が６．０μｍの下引き層を形成した以外は、感光体１と同様にして、感光体２を作製した。
バインダー：ポリアミド樹脂（ダイアミドＸ４６８５：ダイセル・エポニック社）
１００質量部
無機微粒子：表面修飾酸化チタン微粒子（ＳＴＭ１５０ＭＫ由来）  ８０質量部
無機微粒子：表面修飾酸化亜鉛微粒子（ＭＺ３００由来）        ３６０質量部
溶媒：エタノール                                          １０００質量部
溶媒：１−プロパノール                                      ２８０質量部
溶媒：ＴＨＦ                                                ２８０質量部
【００５６】
［感光体３の作製］
下引き層形成用塗液を以下に示した組成物に変更し、乾燥膜厚が６．９μｍの下引き層を形成した以外は、感光体１と同様にして、感光体３を作製した。
バインダー：ポリアミド樹脂（ダイアミドＸ４６８５：ダイセル・エポニック社）
１００質量部
無機微粒子：表面修飾酸化チタン微粒子（ＳＴＭ１５０ＭＫ由来）  ４０質量部
無機微粒子：表面修飾酸化亜鉛微粒子（ＭＺ３００由来）        ４６０質量部
溶媒：エタノール                                          １１２０質量部
溶媒：１−プロパノール                                      ２８０質量部
溶媒：ＴＨＦ                                                ２８０質量部
【００５７】
［感光体４の作製］
下引き層形成用塗液を以下に示した組成物に変更し、乾燥膜厚が９．９μｍの下引き層を形成した以外は、感光体１と同様にして、感光体４を作製した。
バインダー：ポリアミド樹脂（ダイアミドＸ４６８５：ダイセル・エポニック社）
１００質量部
無機微粒子：表面修飾酸化亜鉛微粒子（ＦＩＮＥＸ−３０由来）  ２５０質量部
無機微粒子：表面修飾酸化亜鉛微粒子（ＭＺ３００由来）        ２００質量部
溶媒：エタノール                                          １１２０質量部
溶媒：１−プロパノール                                      ２８０質量部
溶媒：ＴＨＦ                                                ２８０質量部
【００５８】
［感光体５の作製］
下引き層形成用塗液を以下に示した組成物に変更し、乾燥膜厚が１５．９μｍの下引き層を形成した以外は、感光体１と同様にして、感光体５を作製した。
バインダー：ポリアミド樹脂（ダイアミドＸ４６８５：ダイセル・エポニック社）
１００質量部
無機微粒子：表面修飾酸化亜鉛微粒子（ＳＦ−２０由来）        ２５０質量部
無機微粒子：表面修飾酸化亜鉛微粒子（ＭＺ３００由来）        ２００質量部
溶媒：エタノール                                          １１２０質量部
溶媒：１−プロパノール                                      ２８０質量部
溶媒：ＴＨＦ                                                ２８０質量部
【００５９】
［感光体６の作製］
下引き層形成用塗液を以下に示した組成物に変更し、乾燥膜厚が１８．１μｍの下引き層を形成した以外は、感光体１と同様にして、感光体６を作製した。
バインダー：ポリアミド樹脂（ダイアミドＸ４６８５：ダイセル・エポニック社）
１００質量部
無機微粒子：表面修飾酸化亜鉛微粒子（ＳＦ−２０由来）          ２５０質量部
無機微粒子：表面修飾酸化チタン微粒子                          ２００質量部
溶媒：エタノール                                            １１２０質量部
溶媒：１−プロパノール                                        ２８０質量部
溶媒：ＴＨＦ                                                  ２８０質量部
【００６０】
［感光体７の作製］
下引き層形成用塗液を以下に示した第１組成物１５０質量部と、第２組成物５００質量部とを、ジルコニアビーズ（平均粒径φ０．５ｍｍ）とともにサンドミルに入れ、１時間追加分散処理を行った混合液に変更し、１６０℃、１時間の乾燥後、乾燥膜厚が６．５μｍの下引き層を形成した以外は、感光体１と同様にして、感光体７を作製した。
（第１組成物）
バインダー樹脂：ポリアミド樹脂（ＣＭ８０００：東レ株式会社）      １００質量部
無機微粒子：表面修飾酸化チタン微粒子（ＳＭＴ５００ＳＡＳ由来）    １２０質量部
無機微粒子：表面修飾酸化チタン微粒子（ＳＭＴ１５０ＭＫ由来）      １６０質量部
溶媒：メタノール                                                １３６０質量部
溶媒：１−プロパノール                                            ３４０質量部
【００６１】
下記組成物を４０℃１０時間の加熱をしつつ、撹拌及び混合をした後、ろ別し、乾燥することで、染料処理酸化亜鉛微粒子を得た。
表面修飾酸化亜鉛微粒子（ＭＺ３００由来）                        ５００質量部
アリザリン                                                    １０質量部
テトラヒドロフラン（ＴＨＦ）                              ３０００質量部
次に、４５０質量部の２−ブタノンに対し、ポリビニルブチラール（ＢＬ−Ｓ  積水化学工業株式会社）を４５質量部混合溶解させた。
【００６２】
上記混合溶解液に、下記組成物を混合し、ジルコニアビーズ（平均粒径：０．５ｍｍ）とともにサンドミルに入れ、１０時間分散し、分散液を調製した。
染料処理酸化亜鉛微粒子                                      ４５０質量部
アクリルポリオール（固形分５０％、アクリディックＡ８１４：大日本インキ株式会社）
５０質量部
イソシアネート  （コロネート２５０７：東ソー株式会社）８０％液
１００質量部
２−プロパノール                                              ５５質量部
【００６３】
当該分散液に、ジオクチルウラレートを０．００２質量部添加し、下引き層形成用塗液を調製した。
【００６４】
［感光体８の作製］
下引き層形成用塗液を以下に示した組成物に変更し、１２０℃、３０分乾燥させて、乾燥膜厚が６．０μｍの下引き層を形成した以外は、感光体１と同様にして、感光体８を作製した。
バインダー：ポリアミド樹脂（ダイアミドＸ４６８５：ダイセル・エポニック社）
１００質量部
無機微粒子：表面修飾酸化チタン微粒子（ＳＴＭ５００ＳＡＳ由来）    ３００質量部
溶媒：エタノール                                              １０８０質量部
溶媒：１−プロパノール                                          ３６０質量部
溶媒：ＴＨＦ                                                    ３６０質量部
【００６５】
［感光体９の作製］
下引き層形成用塗液を上記の第１組成物に変更した以外は、感光体１と同様にして、感光体９を作製した。
【００６６】
［感光体１０の作製］
無機微粒子を表面修飾酸化チタン微粒子（ＳＭＴ１５０ＭＫ由来）２８０質量部のみに変更した以外は、感光体９と同様にして、感光体１０を作製した。
【００６７】
［感光体１１の作製］
下引き層形成用塗液を以下に示した組成物に変更し、１２０℃、３０分乾燥させて、乾燥膜厚が１７．６μｍの下引き層を形成した以外は、感光体８と同様にして、感光体１１を作製した。
バインダー：ポリアミド樹脂（ダイアミドＸ４６８５：ダイセル・エポニック社）
１００質量部
無機微粒子：表面修飾酸化チタン微粒子（ＳＡＴＭ６００Ｓ由来）  ５４０質量部
溶媒：エタノール                                            １２５０質量部
溶媒：１−プロパノール                                        ５６０質量部
溶媒：ＴＨＦ                                                  ９７０質量部
【００６８】
［感光体１２の作製］
下引き層形成用塗液を上記の第２組成物に変更した以外は、感光体１と同様にして、感光体１２を作製した。
【００６９】
［評価］
（電界強度Ｅおよび電流密度Ｊの測定）
スライドガラス基板上に、２×１０−５torr以下の真空度でアルミニウムを真空蒸着し、測定面積２ｃｍ２の電極を形成した。このとき配線用の電極シロをとった。この電極基板上に下引き層を形成させるため、電極基板と下引き層塗布液をいずれも５０℃加温して浸漬塗布により５〜２５μｍの各種下引き層を先の感光体サンプル作製時の下引き層膜厚と同一になるように形成した。個々の下引き層に応じた温度で熱処理後、当該下引き層上に先の基板側電極２ｃｍ２面積と対向するように、アルミニウムを真空蒸着により形成した。基板側電極シロ部と下引き層上の電極非対向部とに、それぞれ超音波はんだにてガラス基板上にはんだをつけ、銅線と結線した。直流電源を搭載した微小電流計（Ｍｏｄｅｌ６４８７：Ｋｉｅｔｈｌａｙ社）を用いて各感光体の下引き層のＶ−Ｉ特性を特定した。電極間に微小電流計の内臓電源から電圧を順次印加し、それぞれの電圧印加後１０秒後の電流を測定した。なお、微小電流計を保護するため、サンプルの抵抗より充分に小さい保護抵抗（１０ｋΩ〜１ＭΩ：印加電圧で調整）で吊ったサンプル間に電圧を印加した。測定した電圧を下引き層の膜厚で除して、電界強度Ｅ（Ｖ／ｃｍ）を求めた。測定した電流を有効電極面積で除して、電流密度Ｊ（Ａ／ｃｍ２）を求めた。なお、サンプルを表面電位計（インピーダンス＞＞１ＧΩ）で計測し、保護抵抗と定サンプル間に分圧がある場合には、サンプルにかかる電圧を有効電圧とした。
【００７０】
（近似直線Ｌ１および近似直線Ｌ２の交点における電界強度Ｅの算出）
図５〜７は、実施例の感光体１〜７において、ｎ＝１の部分の近似直線およびｎ＝２の部分の近似直線の交点おける電界強度Ｅの算出方法を説明するためのグラフである。図８〜１０は、比較例の感光体８〜１２において、ｎ＝１の部分の近似直線およびｎ＝２の部分の近似直線の交点おける電界強度Ｅの算出方法を説明するためのグラフである。
【００７１】
図５〜７における黒丸のシンボルは、感光体１（実施例）の結果を示しており、白丸のシンボルは、感光体２（実施例）の結果を示しており、黒三角のシンボルは、感光体３（実施例）の結果を示しており、白三角のシンボルは、感光体４（実施例）の結果を示しており、黒四角のシンボルは、感光体５（実施例）の結果を示しており、白四角のシンボルは、感光体６（実施例）の結果を示しており、バツのシンボルは、感光体７（実施例）の結果を示している。図８〜１０における黒丸のシンボルは、感光体８（比較例）の結果を示しており、白丸のシンボルは、感光体９（比較例）の結果を示しており、黒四角のシンボルは、感光体１０（比較例）の結果を示しており、白四角のシンボルは、感光体１１（比較例）の結果を示しており、黒三角のシンボルは、感光体１２（比較例）の結果を示している。
【００７２】
図５および図８に示されるように、測定したＶ−Ｉ特性を電界強度Ｅ（Ｖ／ｃｍ）および電流密度Ｊ（Ａ／ｃｍ２）に変換し、両対数グラフにプロットした。そして、図６および図９に示されるように、連続した１≦ｎ≦２の範囲のデータのみを抽出した。次に、図７および図１０に示されるように、前述した方法に基づいてｎ＝１の部分の近似直線と、ｎ＝２の部分の近似直線をそれぞれ求めた。
【００７３】
感光体１〜１２におけるｎ＝１の部分の近似直線と、ｎ＝２の部分の近似直線と、２直線の交点を表１に示す。
【００７４】
【表１】
2020042129.tif 000004
【００７５】
（電位の測定）
感光体１〜１２のそれぞれを、現像器部に表面電位計を改造して取付けたフルカラー複写機（ｂｉｚｈｕｂ  ＰＲＥＳＳ  Ｃ１０７０：コニカミノルタ株式会社、「ｂｉｚｈｕｂ」は同社の登録商標）に搭載した。そして、初期と１０万枚印刷後それぞれについて、帯電電位および露光電位を測定した。
【００７６】
（画像メモリーの評価）
図１１Ａ〜Ｃは、画像メモリーの評価を説明するための図である。図１１Ａは、画像メモリーおよびゴーストがない場合の印刷物の模式図であり、図１１Ｂは、ゴーストが生じた場合の印刷物の模式図であり、図１１Ｃは、画像メモリーが生じた場合の印刷物の模式図である。感光体１〜１２のそれぞれを、フルカラー複写機（ｂｉｚｈｕｂ  ＰＲＥＳＳ  Ｃ１０７０）に搭載した。転写条件を７０μＡにしたメモリー発現に厳しい条件で、前履歴ソリッド画像が次周回に発生するかを調べた。図１１Ａに示されるように、感光体１周目の前半部の半分を黒ベタとし、他の半分には何も印刷しなかった。また、１周目の後半部がハーフトーンとなるように印刷した。次に、感光体２周目において、１周目のＢ１に対応するＢ２と、１周目のＷ１に対応するＷ２との画像濃度を、マクベス反射濃度計（ＲＤ−９１８：マクベス社）を用いて測定した。そして、これらの画像濃度の差ΔＤを算出し、下記基準で評価した。
◎：ΔＤが０．０１未満（非常に良好）
○：ΔＤが０．０１以上０．０２未満（良好）
△：ΔＤが０．０２以上０．０３未満（実用上若干問題あり）
×：ΔＤが０．０３以上（実用上問題あり）
【００７７】
電位の測定結果と、画像メモリーの評価とを表２に示す。表２における「ネガ」とは、ゴースト（図１１Ｂ）を示しており、「ポジ」とは、画像メモリー（図１１Ｃ）を示している。
【００７８】
【表２】
2020042129.tif 000005
【００７９】
表２に示されるように、感光体１〜１２（実施例および比較例）のいずれも、電位安定性は十分であった。しかしながら、実施例に係る感光体１〜７と、比較例に係る感光体８〜１２とでは、画像メモリーに差が見られた。具体的には、ｎ＝１の部分の近似直線とｎ＝２の部分の近似直線との交点における電界強度Ｅが５×１０３〜１×１０５Ｖ／ｃｍであれば、画像メモリーが良好であった。特にｎ＝１の部分の近似直線とｎ＝２の部分の近似直線との交点における電界強度Ｅが１×１０４〜８×１０４Ｖ／ｃｍの感光体２〜５は、画像メモリーがさらに良好であった。
【符号の説明】
【００８０】
１０  測定装置
１１  ガラス基板
１２、１４  アルミニウム電極
１３  下引き層
【図１】
2020042129.tif 000006
【図２】
2020042129.tif 000007
【図３】
2020042129.tif 000008
【図４】
2020042129.tif 000009
【図５】
2020042129.tif 000010
【図６】
2020042129.tif 000011
【図７】
2020042129.tif 000012
【図８】
2020042129.tif 000013
【図９】
2020042129.tif 000014
【図１０】
2020042129.tif 000015
【図１１】
2020042129.tif 000016